(57)【特許請求の範囲】
【請求項１】
改善された調光特性を持つメタルハライドランプであって、このランプは、アルミナを主成分とする半透明のセラミック材料からなる放電容器と、この放電容器内の向かい合う両端部に位置する両放電電極とを備え、前記放電容器内に封入物（ただし、スズおよびビスマスを除く）として、ＭｇＩ２およびＭｇＢｒ２の少なくとも一つを有する金属ハロゲン化物と水銀とを含み、タリウムを実質的に含まず、
前記封入物は、希ガスの要素の少なくとも一つを含み、前記金属ハロゲン化物は、希土類金属の要素の少なくとも一つおよびＮａのハロゲン化物を含み、前記ＭｇＩ２およびＭｇＢｒ２の少なくとも一つは、全ハロゲン化物の全モル量に対し５から５０％の範囲内のモル量であることを特徴とするメタルハライドランプ。
【請求項２】
改善された調光特性を持つメタルハライドランプであって、このランプは、アルミナを主成分とする半透明のセラミック材料からなる放電容器と、この放電容器内の向かい合う両端部に位置する両放電電極とを備え、前記放電容器内に封入物（ただし、スズおよびビスマスを除く）として、ＭｇＩ２およびＭｇＢｒ２の少なくとも一つを有する金属ハロゲン化物と水銀とを含み、タリウムを実質的に含まず、
前記封入物は、ＡｒまたはＸｅを含み、前記金属ハロゲン化物は、Ｄｙ，ＨｏおよびＴｍの要素の少なくとも一つおよびＮａのハロゲン化物を含み、前記ＭｇＩ２およびＭｇＢｒ２の少なくとも一つは、全ハロゲン化物の全モル量に対し５から５０％の範囲内のモル量であることを特徴とするメタルハライドランプ。
【請求項３】
改善された調光特性を持つメタルハライドランプであって、このランプは、アルミナを主成分とする半透明のセラミック材料からなる放電容器と、この放電容器内の向かい合う両端部に位置する両放電電極とを備え、前記放電容器内に封入物（ただし、スズおよびビスマスを除く）として、Ｄｙ，Ｈｏ，Ｔｍの少なくとも一つおよびＮａのハロゲン化物と、ＭｇＩ２およびＭｇＢｒ２の少なくとも一つと、ＡｒまたはＸｅと、水銀とを含み、タリウムを実質的に含まず、前記ＭｇＩ２およびＭｇＢｒ２の少なくとも一つは、全ハロゲン化物の全モル量に対し５から５０％の範囲内のモル量であることを特徴とするメタルハライドランプ。
【請求項４】
改善された調光特性を持つメタルハライドランプであって、このランプは、多結晶質アルミナからなる放電容器と、この放電容器内の向かい合う両端部に位置する両放電電極とを備え、前記放電容器内に封入物（ただし、スズおよびビスマスを除く）として、Ｄｙ，Ｈｏ，Ｔｍの少なくとも一つおよびＮａのハロゲン化物と、ＭｇＩ２およびＭｇＢｒ２の少なくとも一つと、ＡｒまたはＸｅと、水銀とを含み、タリウムを実質的に含まず、前記ＭｇＩ２およびＭｇＢｒ２の少なくとも一つは、全ハロゲン化物の全モル量に対し５から５０％の範囲内のモル量であることを特徴とするメタルハライドランプ。
【請求項５】
改善された調光特性を持つメタルハライドランプであって、このランプは、多結晶質アルミナからなる放電容器と、この放電容器内の向かい合う両端部に位置する両放電電極と、前記放電容器を囲むエンベロープとを備え、前記放電容器内に封入物（ただし、スズおよびビスマスを除く）として、Ｄｙ，Ｈｏ，Ｔｍの要素の少なくとも一つおよびＮａのハロゲン化物と、ＭｇＩ２およびＭｇＢｒ２の少なくとも一つと、ＡｒまたはＸｅと、水銀とを含み、タリウムを実質的に含まず、前記ＭｇＩ２およびＭｇＢｒ２の少なくとも一つは、全ハロゲン化物の全モル量に対し５から５０％の範囲内のモル量であることを特徴とするメタルハライドランプ。
【請求項６】
前記放電容器を囲むエンベロープには、窒素が封入されていることを特徴とする請求項５記載のメタルハライドランプ。
【請求項７】
前記エンベロープには、３５０から６００ｍｍＨｇの範囲内の圧力で窒素が封入されていることを特徴とする請求項６記載のメタルハライドランプ。
【発明の詳細な説明】
【０００１】
【発明の属する技術分野】
本発明は、高輝度放電ランプ、特に高輝度放電のメタルハライドランプに関連し、より詳しくは、一般に、セラミック放電容器（放電管）を有するメタルハライドランプがその封入物中にＴｌＩおよびＮａＩを含有し、この他の既知の金属ハロゲン化物として例えば、ＤｙＩ3 、ＨｏＩ3 およびＴｍＩ3 などを多々含有しているなか、金属ハロゲン化物の封入物に特徴のある、セラミック放電容器を有するメタルハライドランプに関するものである。
【０００２】
【従来の技術】
既存のメタルハライドランプの短所は以下の通りである：
１．既存のメタルハライドランプは、調光性能を考慮せずに、定格ワット数に対して最適化される。
２．ランプ電力を定格値の約５０％に減少したとき、相関色温度が１０００゜Ｋ以上と顕著に高くなる場合が多い。この変化は、ほとんどの室内用途に許容されない。
３．ランプ電力を定格値の約５０％に減少したとき、演色評価数が顕著に減少する。
４．ランプ電力を定格ワット数の約５０％に減少したとき、通常のメタルハライドランプによって輻射される光が、黒体軌跡からかなり離れたカラーポイントを有し、非白色に導く。
【０００３】
メタルハライドランプの調光性能を改善する目的に関して、メタルハライドランプの封入物についての既知の公表物は存在しない。
【０００４】
【発明が解決しようとする課題】
米国特許第５，６９８，９４８号は、Ｓｃ、ＹおよびＬｎによりなるグループからの要素の１種または数種、ＭｇおよびＴｌのハロゲン化物を含むランプを開示している。そのランプの封入物は、ルーメン維持特性を向上させるためにＭｇも含有する。そのランプは、定格電力より低く調光した場合に、調光状態下のＴｌＩの比較的高い蒸気圧のために、強い緑色を帯びるという短所を持つ。
【０００５】
本発明の目的は、調光状態下でＴｌの非常に強い緑色を排除して優れた色性能が得られるメタルハライドランプを提供すること、即ちヒトの眼の感度曲線のピークに極めて近い封入物の輻射線によって定格電力でより高いルーメン効率が得られ、１００％の定格電力から約５０％の電力に調光したとき、上記ヒトの眼の感度曲線のピークに極めて近い輻射線の封入物が、調光状態下、他の希土類ハロゲン化物の分圧に比例して減少することによって実質的にその白色を維持するメタルハライドランプを提供することにある。なお、以下、セラミック放電容器を有するメタルハライドランプをセラミックメタルハライドランプともいう。
【０００６】
本発明の他の目的は、約５０％の電力に調光した際に、実質的に定格電力と同様にＣＣＴ（相関色温度）を維持するセラミックメタルハライドランプを提供することである。
【０００７】
本発明のさらに他の目的は、定格電力において、現在市販されている製品と実質的に同じ性能（効率、ＣＲＩ、ＣＣＴおよびＤｕｖを含む）を与えるセラミックメタルハライドランプの放電管の封入物を明確な形で提案することである。
【０００８】
本発明のさらに他の目的は、約５０％に電力に調光したとき、演色評価数が７０より高く維持されるセラミックメタルハライドランプを提供することである。
【０００９】
【課題を解決するための手段】
請求項１記載の発明は、改善された調光特性を持つメタルハライドランプであって、このランプは、アルミナを主成分とする半透明のセラミック材料からなる放電容器と、この放電容器内の向かい合う両端部に位置する両放電電極とを備え、前記放電容器内に封入物（ただし、スズおよびビスマスを除く）として、ＭｇＩ２およびＭｇＢｒ２の少なくとも一つを有する金属ハロゲン化物と水銀とを含み、タリウムを実質的に含まず、前記封入物は、希ガスの要素の少なくとも一つを含み、前記金属ハロゲン化物は、希土類金属の要素の少なくとも一つおよびＮａのハロゲン化物を含み、前記ＭｇＩ２およびＭｇＢｒ２の少なくとも一つは、全ハロゲン化物の全モル量に対し５から５０％の範囲内のモル量であることを特徴とする。
【００１３】
請求項２記載の発明は、改善された調光特性を持つメタルハライドランプであって、このランプは、アルミナを主成分とする半透明のセラミック材料からなる放電容器と、この放電容器内の向かい合う両端部に位置する両放電電極とを備え、前記放電容器内に封入物（ただし、スズおよびビスマスを除く）として、ＭｇＩ２およびＭｇＢｒ２の少なくとも一つを有する金属ハロゲン化物と水銀とを含み、タリウムを実質的に含まず、前記封入物は、ＡｒまたはＸｅを含み、前記金属ハロゲン化物は、Ｄｙ，ＨｏおよびＴｍの要素の少なくとも一つおよびＮａのハロゲン化物を含み、前記ＭｇＩ２およびＭｇＢｒ２の少なくとも一つは、全ハロゲン化物の全モル量に対し５から５０％の範囲内のモル量であることを特徴とする。
【００１７】
請求項３記載の発明は、改善された調光特性を持つメタルハライドランプであって、このランプは、アルミナを主成分とする半透明のセラミック材料からなる放電容器と、この放電容器内の向かい合う両端部に位置する両放電電極とを備え、前記放電容器内に封入物（ただし、スズおよびビスマスを除く）として、Ｄｙ，Ｈｏ，Ｔｍの少なくとも一つおよびＮａのハロゲン化物と、ＭｇＩ２およびＭｇＢｒ２の少なくとも一つと、ＡｒまたはＸｅと、水銀とを含み、タリウムを実質的に含まず、前記ＭｇＩ２およびＭｇＢｒ２の少なくとも一つは、全ハロゲン化物の全モル量に対し５から５０％の範囲内のモル量であることを特徴とする。
【００１８】
請求項４記載の発明は、改善された調光特性を持つメタルハライドランプであって、このランプは、多結晶質アルミナからなる放電容器と、この放電容器内の向かい合う両端部に位置する両放電電極とを備え、前記放電容器内に封入物（ただし、スズおよびビスマスを除く）として、Ｄｙ，Ｈｏ，Ｔｍの少なくとも一つおよびＮａのハロゲン化物と、ＭｇＩ２およびＭｇＢｒ２の少なくとも一つと、ＡｒまたはＸｅと、水銀とを含み、タリウムを実質的に含まず、前記ＭｇＩ２およびＭｇＢｒ２の少なくとも一つは、全ハロゲン化物の全モル量に対し５から５０％の範囲内のモル量であることを特徴とする。
【００１９】
請求項５記載の発明は、改善された調光特性を持つメタルハライドランプであって、このランプは、多結晶質アルミナからなる放電容器と、この放電容器内の向かい合う両端部に位置する両放電電極と、前記放電容器を囲むエンベロープとを備え、前記放電容器内に封入物（ただし、スズおよびビスマスを除く）として、Ｄｙ，Ｈｏ，Ｔｍの要素の少なくとも一つおよびＮａのハロゲン化物と、ＭｇＩ２およびＭｇＢｒ２の少なくとも一つと、ＡｒまたはＸｅと、水銀とを含み、タリウムを実質的に含まず、前記ＭｇＩ２およびＭｇＢｒ２の少なくとも一つは、全ハロゲン化物の全モル量に対し５から５０％の範囲内のモル量であることを特徴とする。
【００２０】
請求項６記載の発明は、請求項５記載のメタルハライドランプにおいて、前記放電容器を囲むエンベロープには、窒素が封入されていることを特徴とする。
【００２１】
請求項７記載の発明は、請求項６記載のメタルハライドランプにおいて、前記エンベロープには、３５０から６００ｍｍＨｇの範囲内の圧力で窒素が封入されていることを特徴とする。
【００２２】
ここで、本発明の背景について説明する。
【００２３】
本発明は、一般的には高輝度放電（ＨＩＤ）ランプ、特に、セラミック放電容器を有し、優れた調光特性を持つメタルハライドランプに関連する。高効率な低ワットのメタルハライドランプは室内照明に広く使用されている。今日まで、ほとんど全てのメタルハライドランプは、一般照明に使用され、定格電力で使用されてきた。省エネ照明システムに関心が益々高まっている故に、いくつかの調光可能なバラストシステムがメタルハライドランプ用に市販されている。調光条件（通常、定格電力の５０％で調光）下での動作中、市販の通常のメタルハライドランプの性能は顕著に低下する。一般に、相関色温度（ＣＣＴ）はかなり上昇する一方、演色評価数（ＣＲＩ）は減少する。そして、ランプの色相は、ランプの化学的作用（封入物）に依存して、白色から緑がかった色またはピンクがかった色に悪化する。さらに、ランプの効率は一般にかなり低下する。
【００２４】
調光状態下、市場で入手可能なメタルハライドランプによる発光は、多くの室内用途にとって極めて好ましくない非常に強い緑色を帯びる。その調光された、セラミックメタルハライドランプの光における強い緑色は、Ｔｌの緑色線（５３５.０ｍｎ）の輻射によるものである。調光状態下、放電管壁温度およびその最冷点温度は、定格電力での温度と比較してかなり低い。調光状態下のより低い最冷点温度では、放電管におけるＴｌＩの分圧の比率は、他の金属ハロゲン化物の分圧と比較してかなり高い。調光状態下、比較的高いＴｌＩの分圧は、５３５.０ｎｍで比較的強い緑色のＴｌ輻射線を発する。５３５.０ｍｎでのＴｌの輻射線はヒトの眼の感度（視感度）曲線のピークに極めて近いので、ほとんど全ての市販のセラミックメタルハライドランプの封入物成分の一つとしてＴｌＩを使用することによって、定格電力においてより高いルーメン効率が得られる。
【００２５】
本発明によって、セラミック放電管の新規な化学封入物による約３５０から６００ｍｍＨｇの間の比較的高い圧力で窒素が充填された外郭でもって、セラミック放電容器を有する調光状態下で優れたランプ性能が得られた。この新しく発明されたランプでは、セラミックメタルハライドランプの封入組成物においてＴｌＩに代えてＭｇＩ2 が放電管内に使用される。ＭｇＩ2 は、高効率のための緑放射であること、および放電管に封入したときの温度に対する蒸気圧変化が希土類沃化物のそれと同様であることから、封入物の１つの成分としてＴｌＩの代わりに使用されるのである。
【００２６】
温度に対する同様の蒸気圧変動によって、ＭｇＩ2 の分圧は、調光状態下、他の希土類ハロゲン化物の分圧に比例して減少する。これがＴｌＩのランプの緑がかった色よりも白色のランプに導く。
【００２７】
さらに、定格電力でのＭｇＩ2 の比較的高い蒸気圧によって、５１８ｎｍで比較的強い緑色輻射を生じる。５１８．０ｎｍでのＭｇの輻射線は、ヒトの眼の感度曲線のピークに極めて近いので、ＭｇＩ2 を封入物の１つの成分として使用することによって定格電力でより高いルーメン効率が得られる（幾つかの状況下では、ＭｇＢｒ2 をＴｌＩと代用し得る）。
【００２８】
本発明に係るランプは、化学封入物にＴｌを含まず、従って、調光状態下の高いＴｌＩの蒸気圧による色の変化がない。
【００２９】
本発明に係るランプは、主要な封入物の１つとしてＭｇＩ2 を含有する。そのＭｇＩ2 は、全ハロゲン化物の全モル量に対し約５から５０％のモル量である。それは、緑色光の発光のためにＴｌＩに取って代わり、ＴｌＩ封入物を含有する市販のランプと同じルーメン効率を与える。
【００３０】
米国特許第５，６９８，９４８号によるランプは、封入物に対する添加物としてＭｇＩ2 を含有し、ランプ寿命中にルーメン維持率を向上させるにすぎない。その特許によれば、ランプ封入物へのＭｇの添加を通じて、Ｓｃ、ＹおよびＬｎとスピネル（ＭｇＡｌ2Ｏ4）との１種または数種の化学反応のバランスに影響を与えることができ、そのスピネルとのバランスはランプ使用開始後の短時間で達成され、その後、Ｓｃ、ＹおよびＬｎ成分のさらなる消失は生じない。Ｍｇ添加は、封入物の成分と管壁との間の化学反応を減少させるためである故に、Ｍｇの封入量は、放電容器の内壁の表面積に依存する。
【００３１】
本発明のＭｇＩ2 の封入物は、発光、および調光状態下の良好なランプ性能を目的とする故に、ＭｇＩ2 の封入量の最適化は、放電容器の表面積ではなく、定格電力および減少電力条件下のランプ性能に依存する。
【００３２】
要するに、調光状態下に優れた色性能が得られるメタルハライドランプを提供する目的を達成するための本発明では、ランプのイオン化しうる封入物は、全ハロゲン化物の全モル量に対し１０から５０％のモル量のＭｇＩ2 を含む。
【００３３】
本発明に係るランプは、調光動作中にランプの相関色温度がほとんど変化せず、ランプの発光効率が定格電力で新規封入物によって不利な影響を受けないという長所を有する。
【００３４】
化学封入物からのＴｌＩの除去は、ランプによって輻射される光が、定格電力および５０％に至る全ての減少電力の両方において、黒体軌跡に近いカラーポイントを有するという利点を有する。
【００３５】
また、本発明のランプについては、外郭に窒素が封入されることにより、ランプがその寿命中に重大な破損を受けにくくするように機能する。
【００３６】
【発明の実施の形態】
図１を参照すると、本発明によるランプ１０は、標準のガラスフレア１６と嵌合する従来のベース１２を持つ球状のエンベロープ１１を含む。従来のように、引込ワイヤ１４および１５が、ベース１２からフレア１６を通ってエンベロープ１１の内部に伸張している。曲げワイヤ構成から形成されるハーネス１５，１５ａが、エンベロ−プ１１内に配置される。ハーネス１５ａは、エンベロープ１１内の窪み２４に固定される。ハーネス１５，１５ａおよび導電ワイヤ１４ａが、放電管２０を支えている。導電ワイヤ１４ａは、引込ワイヤ１４に溶接されている。ハーネス１５ａに取り付けられている一対のストラップ２２ａ，２２ｂが、放電管２０を囲むシュラウド２３を保持している。従来のゲッター９が、ハーネス１５ａに取り付けられている。電極（図示せず）を支えるワイヤ３０ａ，３０ｂは、それぞれ、導電ワイヤ１４ａおよびハーネス１５ａに取り付けられて、ランプに電力を供給し、支持も与える。ワイヤ３０ａ、３０ｂは、一対の細管２１ａ，２１ｂ内に配置され、密封されている。
【００３７】
図２は、放電管の形状を示す拡大断面図である。図２において、放電管２０は、実質的に円筒形の主管２５、ならびに主管２５の両端の開口部にそれぞれ配置されている第一および第二ディスク２８ａおよび２８ｂを有して成る。主管２５ならびに第一および第二ディスク２８ａおよび２８ｂは、アルミナを主成分とする半透明のセラミック材料でできている。第一および第二ディスク２８ａおよび２８ｂは、焼結法による収縮嵌合によって主管２５に固定されて合体し、それによって主管２５が気密封止される。
【００３８】
円筒状の細管２１ａの一端が、収縮嵌合によって第一ディスク２８ａに合体している。同様に、円筒状の細管２１ｂの一端が、収縮嵌合によって第二ディスク２８ｂに合体している。導電性封止部材２６ａ、第一引込ワイヤ３１ａおよび第一主電極軸２９ａが合体し、円筒状の細管２１ａに挿入される。特に、第一引込ワイヤ３１ａの一端を、溶接によって封止部材２６ａの一端に連接し、第一引込ワイヤ３１ａの他端を、溶接によって第一主電極軸２９ａの一端に連接する。次に、円筒状の細管２１ａが気密封止されるように、封止部材２６ａがフリット２７ａによって円筒状の細管２１ａの内面に固定される。封止部材２６ａ、第一引込ワイヤ３１ａおよび第一主電極軸２９ａが、円筒状の細管２１ａに配置された際に、封止部材２６ａの他端部が円筒状の細管２１ａの外側に導かれ、外部引込ワイヤ３０ａとして機能する。
【００３９】
さらに、電極コイル３２ａが、第一主電極軸２９ａの他端の先端に配置されて溶接によって合体され、それによって、第一主電極３３ａが、第一主電極軸２９ａおよび電極コイル３２ａによって形成される。第一引込ワイヤ３１ａは、主管２５の所定の位置に第一主電極３３ａを配置する引込部品として機能する。封止部材２６ａは、ニオブの金属ワイヤによって形成される。例えば、封止部材２６ａの直径は０．９ｍｍであり、第一主電極軸２９ａの直径は０．５ｍｍである。
【００４０】
同様に、図２において、導電性封止部材２６ｂ、第一引込ワイヤ３１ｂおよび第一主電極軸２９ｂが合体され、円筒状の細管２１ｂに挿入される。特に、第一引込ワイヤ３１ｂの一端が、溶接によって封止部材２６ｂの一端に連接され、第一引込ワイヤ３１ｂの他端が、溶接によって第一主電極軸２９ｂの一端に連接される。次に、円筒状の細管２１ｂが密封されるように、封止部材２６ｂがフリット２７ｂによって円筒状の細管２１ｂの内面に固定される。封止部材２６ｂ、第一引込ワイヤ３１ｂおよび第一主電極軸２９ｂが、円筒状の細管２１ｂに配置された際に、封止部材２６ｂの他端部が円筒状の細管２１ｂの外側に導かれ、外部引込ワイヤ３０ｂとして機能する。
【００４１】
さらに、電極コイル３２ｂが、第一主電極軸２９ｂの他端の先端に配置されて溶接によって合体され、それによって、第一主電極３３ｂが、第一主電極軸２９ｂおよび電極コイル３２ｂによって形成される。第一引込ワイヤ３１ｂは、主管２５の所定の位置に第一主電極３３ｂを配置する引込部品として機能する。封止部材２６ｂは、ニオブの金属ワイヤによって形成される。例えば、封止部材２６ｂの直径は０.９ｍｍであり、第一主電極軸２９ｂの直径は０.５ｍｍである。
【００４２】
本発明によるランプの一具体実施例では、放電容器（放電管２０）は多結晶質アルミナから製造される。主電極軸（２９ａ，２９ｂ）および電極コイル（３２ａ，３２ｂ）はタングステンから製造される。電極の引込ワイヤ（３１ａ，３１ｂ）はモリブデンから製造される。電極の導電性封止部材（２６ａ，２６ｂ）はニオブから製造される。ランプの定格電力は１５０Ｗである。放電容器の封入物は、１０．５ｍｇのＨｇと、７．６ｍｇで４２：６：２９：２３のモル比の金属ハロゲン化物のＮａＩ，ＨｏＩ3 ，ＴｍＩ3 およびＭｇＩ2 とであった。Ｎａ，Ｄｙ，ＨｏおよびＴｍのハロゲン化物の全モル量は、全ハロゲン化物のモル量に対し約５０から９５％の範囲内である。さらに、封入物は、始動用ガスとして１６０ｍｂａｒの封入圧のＡｒまたはＸｅを含む。
【００４３】
図３から図６は、本発明によるランプと市販のセラミックメタルハライドランプとの各種比較結果を示す。これらのランプは、評価用バラストを使用して動作させ、ＩＥＳ承認条件である２メートル積分球で測定した。ＣＣＤ受光部を持つコンピュータ測定システムによってデータを得た。図３から図６に示される全てのデータは、ランプが垂直の点灯位置で得られた。図３から図６にデータが示されている実験は、１５０Ｗのセラミックメタルハライド放電管を使用して行われた。
【００４４】
本発明によるランプの動作中、および基準ランプ（市販のセラミックメタルハライドランプ）との比較の際に、基準ランプが、調光の際に緑がかった色になり、約５０％に調光した際に黒体軌跡から実質的にそれることを見い出した。本発明による化学封入物を有するランプを約５０％に調光した際に、それらは黒体軌跡上に実質的に留まり、緑がかった色を帯びずに一般に白色であった。そのような色は、視覚的に満足できるものであり、調光状態下で色または色相の変化を見分けることは実質的に不可能であった。
【００４５】
図３は、ランプを調光した際の演色評価数（ＣＲＩ）の変化を示す。ランプをその定格電力の５０％に調光した際に、本発明によるランプ（図ではＭｇＩ2 を有するランプ）のＣＲＩが基準ランプ（図では通常の４３００Ｋのランプ）より少なく変化したことが分かる。
【００４６】
図４は、ランプを調光した際の、ランプ効率−ルーメン／ワット（ＬＰＷ）の変化を示す。５０％電力に調光した場合に、本発明によるランプ（図ではＭｇＩ2 を有するランプ）および基準ランプ（図では通常の４３００Ｋのランプ）のＬＰＷが極めて類似した仕方で変化することが分かる。
【００４７】
図５は、ランプが調光された際の相関色温度（ＣＣＴ）の変化を示す。ランプをその定格電力の５０％に調光した際に、本発明によるランプ（図ではＭｇＩ2 を有するランプ）のＣＣＴが有意な変化を示さなかったことが分かる。先行技術のランプ（図では通常の４３００Ｋのランプ）については、ランプをその定格電力の５０％に調光した際に、ＣＣＴの変化が顕著であった。
【００４８】
図６は、ランプを調光した際のランプのＤｕｖの変化を示す。Ｄｕｖは黒体軌跡からのずれを測定したものであることはよく知られている。ランプをその定格電力の５０％に調光した際に、本発明によるランプ（図ではＭｇＩ2 を有するランプ）のＤｕｖが有意な変化を示さなかったことが分かる。先行技術のランプ（図では通常の４３００Ｋのランプ）については、ランプをその定格電力の５０％に調光した際に、Ｄｕｖの変化が顕著であった。
【００４９】
従って、ＴｌＩの代わりにＭｇＩ2 を含む、この明確な形によるランプは、定格電力での基準ランプに匹敵する性能であるということができる。この性能は、効率、ＣＣＴ、ＣＲＩおよび（光源が黒体軌跡にどれくらい近いかを示す測度である）Ｄｕｖを包含する。さらに、基準ランプを５０％の電力レベルに調光した場合に、それらの性能は顕著に悪化した。この悪化において、末端の利用者の観点から最も当惑することは、ＣＣＴの変化およびＤｕｖによって与えられる色相の変化である。前記のように、これらの課題は、本発明によってＴｌＩをＭｇＩ2 で置き換えることによって解決される。本発明によるランプは、同じＣＣＴを維持し、調光範囲において色相が変化せず、白色を維持する。
【００５０】
本発明の意図および範囲内において改良および変更を加えることができることは明らかであり、本発明は特許請求の範囲によってのみ制限を受ける。
【００５１】
【発明の効果】
本発明によれば、調光状態下に優れた色性能が得られるメタルハライドランプを提供することができる。また、約５０％の電力に調光したとき、実質的にその白色を維持する、セラミック放電容器を有するメタルハライドランプを提供することができる。また、約５０％の電力に調光した際に、実質的に定格電力と同様にＣＣＴ（相関色温度）を維持するセラミックメタルハライドランプを提供することができる。定格電力において、現在市販されている製品と実質的に同じ性能（効率、ＣＲＩ、ＣＣＴおよびＤｕｖを含む）を与えるセラミックメタルハライドランプの放電管の封入物を明確な形で提案する。さらに、約５０％に電力に調光したとき、演色評価数が７０より高く維持されるセラミックメタルハライドランプを提供することができる。
【図面の簡単な説明】
【図１】セラミックメタルハライドランプの部分断面の側面図である。
【図２】本発明の一実施形態における放電管の形状を示す拡大断面図である。
【図３】同実施形態のランプおよび市販されている先行技術のランプについての１００時間測光測定の演色評価数（ＣＲＩ）を示す曲線の図である。
【図４】同実施形態のランプおよび市販されている先行技術のランプについての１００時間測光測定のランプ効率（ルーメン／ワット：ＬＰＷ）を示す曲線の図である。
【図５】同実施形態のランプおよび市販されている先行技術のランプについての１００時間測光測定の相関色温度（ＣＣＴ）を示す図である。
【図６】同実施形態のランプおよび市販されている先行技術のランプについての１００時間測光測定のＤｕｖを示す図である。
【符号の説明】
９  ゲッター
１０  ランプ
１１  エンベロープ
１２  ベース
１４  引込ワイヤ
１４ａ  導電ワイヤ
１５  引込ワイヤ（ハーネス）
１５ａ  ハーネス
１６  ガラスフレア
２０  放電管
２１ａ，２１ｂ  細管
２２ａ，２２ｂ  ストラップ
２３  シュラウド
２４  窪み
２５  主管
２６ａ，２６ｂ  導電性封止部材
２７ａ，２７ｂ  フリット
２８ａ  第一ディスク
２８ｂ  第二ディスク
２９ａ，２９ｂ  第一主電極軸
３０ａ，３０ｂ  ワイヤ
３１ａ，３１ｂ  第一引込ワイヤ
３２ａ，３２ｂ  電極コイル
３３ａ，３３ｂ  第一主電極
【図１】
0003965948.tif 000002
【図２】
0003965948.tif 000003
【図３】
0003965948.tif 000004
【図４】
0003965948.tif 000005
【図５】
0003965948.tif 000006
【図６】
0003965948.tif 000007